(57)【要約】【課題】光触媒機能を有する合成樹脂製部材、特に光触媒層にクラックが生じない合成樹脂製部材と、これに使用するフィルムを提供する。【解決手段】合成樹脂製基材１の表面に光触媒層４を形成してなる部材であって、光触媒層４の厚みを５〜３５ｎｍとした構成の光触媒機能を有する合成樹脂製部材とする。光触媒層４の厚みが５〜３５ｎｍと薄いので、該層の内部にある残留応力が小さく、たとえ部材に熱が加えられて合成樹脂製基材が熱伸縮をしても、クラックを発生する応力にまで高くなることがなく、クラックを生じることがない。そのため、合成樹脂製部材が白濁することがなく、光触媒機能を長期に亘り保持することができる。【選択図】  図１
2005014350.tif 000002
【特許請求の範囲】
【請求項１】
合成樹脂製基材の表面に光触媒層を形成してなる部材であって、光触媒層の厚みが５〜３５ｎｍであることを特徴とする光触媒機能を有する合成樹脂製部材。
【請求項２】
合成樹脂製基材の表面に接着層と保護層を介して光触媒層を形成してなることを特徴とする請求項１に記載の光触媒機能を有する合成樹脂製部材。
【請求項３】
接着層又は保護層に分子量が３９０以上の紫外線吸収剤を含有させてなることを特徴とする請求項２に記載の光触媒機能を有する合成樹脂製部材。
【請求項４】
合成樹脂製基材が熱線吸収性を有する基材であることを特徴とする請求項１〜請求項３のいずれかに記載の光触媒機能を有する合成樹脂製部材。
【請求項５】
合成樹脂製基材が熱線反射性を有する基材であることを特徴とする請求項１〜請求項３のいずれかに記載の光触媒機能を有する合成樹脂製部材。
【請求項６】
合成樹脂製部材の光触媒層に、ブラックライトブルーランプにて１ｍＷ／ｃｍ２の紫外線を７２時間照射したときの水との接触角が５０〜５°であり、１６８時間照射したときの水との接触角が１０°以下であることを特徴とする請求項１〜５のいずれかに記載の光触媒機能を有する合成樹脂製部材。
【請求項７】
請求項１〜６に使用するフィルムであって、その表面に保護層と光触媒層とをこの順で形成してなり、該光触媒層の厚みが５〜３５ｎｍであることを特徴とする光触媒機能を有するラミネートフィルム。
【請求項８】
請求項１〜６に使用するフィルムであって、その表面に光触媒層と保護層と接着層とをこの順で形成してなり、該光触媒層の厚みが５〜３５ｎｍであることを特徴とする光触媒機能を有する転写フィルム。
【発明の詳細な説明】
【０００１】
【発明の属する技術分野】
本発明は、光触媒機能を有する合成樹脂製部材、特に光触媒層にクラックが生じない合成樹脂製部材と、これに使用するフィルムに関する。
【０００２】
【従来の技術】
近年、セラミックや金属や合成樹脂などの基材の表面に光触媒層を形成し、光触媒機能を付与した種々の部材が開発されている。これらの部材は、表面に露出する光触媒粒子により、悪臭を分解したり、抗菌・防黴作用をなしたり、親水性を発揮したりするため、クーラーや掃除機や鏡等の家庭用品や、自動車の部品等に使用されたり、カーポートの屋根材等の建築資材や、高速道路の防音板等の道路資材などに使用されたりしており、さらに種々の用途展開がなされている。
【０００３】
これらの部材は、セラミックや金属や合成樹脂等からなる部材（製品や部品）の基材の表面に、光触媒粒子である酸化チタン等を含有する光触媒塗料を塗布後、固化したり、焼き付けたりして、光触媒層を一体化した構造をなしている。この光触媒層は無機物を主体とした層であるため、柔軟性に劣り、伸縮や衝撃や捻りなどが作用するとクラックが生じるという問題を内在していた。特に、基材が合成樹脂であると、該合成樹脂製基材の熱伸縮が大きいためクラックが発生し易かった。
【０００４】
この問題を解決するため、光触媒層を三官能シリコーン樹脂と、ウィスカー、マイカ、タルクから選ばれる少なくとも１つと、光触媒粒子とを含ませた自己浄化性塗料組成物、及び、これを基材に塗布した自己浄化性部材が開発されている（特許文献１参照）。
【０００５】
【特許文献１】
特開２００２−６９３７６号公報
【０００６】
【発明が解決しようとする課題】
しかし、ウィスカー、マイカ、タルクを含ませると透光性を有する光触媒層を形成することが困難であり、着色した光触媒層しか得ることができなかつた。
本発明は上記問題を解決するためになされたものであり、光触媒機能を有する合成樹脂製部材、特に光触媒層にクラックが生じない合成樹脂製部材と、これに使用するフィルムを提供することである。
【０００７】
【課題を解決するための手段】
そのため、本発明に係る光触媒機能を有する合成樹脂製部材は、合成樹脂製基材の表面に光触媒層を形成してなる部材であって、光触媒層の厚みが５〜３５ｎｍであることを特徴とするものである。
【０００８】
光触媒層は、そこに含有されている光触媒粒子により悪臭を分解したり、抗菌・防黴作用をなしたり、親水性を発揮するなどの光触媒機能を発揮する。また、該光触媒層の厚みが５〜３５ｎｍと薄いので、該層の内部にある残留応力が小さく、たとえ部材に熱が加えられて合成樹脂製基材が熱伸縮をしても、クラックを発生する応力にまで高くなることがなく、クラックを生じることがない。そのため、合成樹脂製部材が白濁することがなく、光触媒機能を長期に亘り保持することができる。特に、基材が透明性基材であると、透明性を長期に亘り保持することができる。
【０００９】
該合成樹脂製部材は、基材に接着層と保護層を介して光触媒層を形成してなることが好ましい。この構成であると、接着層により保護層及び光触媒層を基材に接着し、保護層により光触媒層の光触媒機能が接着層及び合成樹脂製基材に作用するのを遮断して該接着層と基材との劣化をなくし、長期に亘る耐久性を維持できる。
【００１０】
この構成において、接着層又は保護層に分子量が３９０以上の紫外線吸収剤を含有させていることが好ましい。この分子量が３９０以上の紫外線吸収剤は、接着層又は保護層から移行して光触媒層にまで達することが極めて少なく、光触媒機能を当初から発揮させることができる。
【００１１】
合成樹脂製基材は熱線吸収性を有する基材であることが好ましい。この構成であると、合成樹脂製部材を屋根材などに使用した場合に、部材の表面の光触媒層の光触媒作用により塵などが洗い流され、長期に亘り太陽光を良好に透過させることができるばかりでなく、熱線吸収性基材で熱線を吸収して下の空間をそれ程暑くすることがない。
【００１２】
また、合成樹脂製基材が熱線反射性を有する基材であることも好ましい。この構成であると、光触媒層を透過した光が基材で反射して再度光触媒層を透過するので、光触媒層に当たる光が２倍となり、曇天の場合であっても光触媒機能が十分に発揮される。
【００１３】
さらに、合成樹脂製部材の光触媒層に、ブラックライトブルーランプにて１ｍＷ／ｃｍ２の紫外線を７２時間照射したときの水との接触角が５０〜５°であり、１６８時間照射したときの水との接触角が１０°以下であることが好ましい。この構成の合成樹脂製部材は、該部材表面の塵などを降雨時に洗い流すに十分な親水性を有していて、屋根材やカーポートなどの用途に必要な親水性を備えているうえ、該用途に使用しても白濁することもなく、変色も少なく、実使用可能な部材とすることができる。
【００１４】
本発明に係るフィルムは、前記の光触媒機能を有する合成樹脂製部材に使用するラミネートフィルムであって、その表面に保護層と光触媒層とをこの順で形成してなり、該光触媒層の厚みが５〜３５ｎｍであることを特徴とするものである。このラミネートフィルムは、合成樹脂製基材表面にラミネートされることで接合一体化し、厚さが５〜３５ｎｍの光触媒層を有する部材を得ることができ、前記した効果を奏する部材とすることができる。
【００１５】
本発明に係るフィルムは、前記の光触媒機能を有する合成樹脂製部材に使用する転写フィルムであって、その表面に光触媒層と保護層と接着層とをこの順で形成してなり、該光触媒層の厚みが５〜３５ｎｍであることを特徴とするものである。この転写フィルムは、合成樹脂製基材と接着層とが向かい合うようにして接合した後にフィルムを剥離することで、部材表面に厚さが５〜３５ｎｍの光触媒層を有する部材を得ることができ、前記した効果を奏する部材とすることができる。
【００１６】
【発明の実施の形態】
以下、図面を参照して本発明を説明する。
【００１７】
図１は本発明の一実施形態を示す断面図である。
【００１８】
本発明の光触媒機能を有する合成樹脂製部材Ａは、合成樹脂製基材１の片側の表面に接着層２と保護層３と光触媒層４とを形成してなる板状の部材であり、光触媒層４の厚みを５〜３５ｎｍに形成してある。
【００１９】
合成樹脂製基材１の樹脂としては、熱可塑性樹脂や熱硬化性樹脂や紫外線硬化性樹脂などが用いられるが、その他の樹脂であってもよい。具体的には、透光性を有する合成樹脂部材Ａを得るためには、ポリカーボネートやアクリル樹脂や塩化ビニル樹脂やＰＥＴ樹脂などが用いられる。その中でも、熱可塑性樹脂、特に屋根材やカーポートなどの建築資材としてはポリカーボネート樹脂が、耐衝撃性に優れているうえ透光性も有しているので好ましく用いられる。これらの基材１の厚みは特に限定されるものではないし、その形状も図１の板状に限定されるものではないが、前述の屋根材などに使用する場合は、厚さが１．５〜４ｍｍで板状、波板状、折半状のものが用いられる。
【００２０】
そして、該合成樹脂製基材１として、熱線吸収性を有する基材であることが好ましい。該熱線吸収性基材１は、基材樹脂に熱線吸収剤を０．００１〜１０重量％、好ましくは０．０１〜１重量％含有させることで、該熱線吸収剤を含有しない基材に比べて、その下の空間を１〜５℃程度低くすることができる。熱線吸収剤としては、フタロシアニン系化合物、シアニン系化合物、アントラキノン系化合物などの公知のものを使用すればよい。特に、合成樹脂製部材Ａをカーポートやテラスなどの屋根材として使用すると、該部材Ａの表面の光触媒層４による親水性のために、その表面に溜まった塵などが降雨時に洗い流されて、長期に亘り太陽光を透過させて明るい空間とすることができるうえに、熱線吸収性基材１で熱線を吸収して、その空間をそれ程暑くすることがない。なお、基材全体に熱線吸収剤を含有させてもよいが、基材１と接着層２との間に熱線吸収性を有する薄層を形成しても、同様の効果を奏する。
【００２１】
また、該合成樹脂製基材１として、熱線反射性を有する基材であることも好ましい。該熱線反射性基材１は、アルミニウム、ステンレス、ニッケル、酸化チタン、バルーンなどの公知の熱線反射剤を基材樹脂に０．０１〜２０重量％、好ましくは０．１〜１０重量％均一に分散させればよい。この熱線反射性基材１は、該基材１で熱線を反射するので、該光反射材を含有しない基材に比べて、その下の空間を１〜５℃程度低くすることができる。そして、光触媒層を透過した光が熱線反射性基材１で反射して再度光触媒層４を透過するので、光触媒層４に当たる光が２倍となり、曇天の場合であっても光触媒機能が十分に発揮される。なお、基材全体に光反射材を含有させてもよいが、基材１と接着層２との間に光反射材を有する薄層を形成しても、同様の効果を奏する。
【００２２】
接着層２は、ウレタン系樹脂、アクリル系樹脂、ポリビニルアルコール系樹脂、酢酸ビニル系樹脂、熱可塑性エポキシ系樹脂、シリコーン系樹脂などの接着性樹脂を用いて形成された層である。この接着層２は、合成樹脂製基材１と保護層３とを接着して一体化するものであり、保護層３と基材１に使用される合成樹脂との材質を懸案して前記接着性樹脂の中から適宜選択されるが、いろいろな樹脂に良好に接着するアクリル系樹脂が最も好ましく用いられる。その厚みは０．１〜５０μｍに形成することが好ましい。０．１μｍより薄いと接着性が乏しくなり剥離する恐れがあるので好ましくなく、５０μｍより厚いと接着性の向上がみられないので材料の無駄使いとなる。好ましい厚みは、１〜１０μｍである。
【００２３】
保護層３は、光触媒層４の光触媒作用が接着層２や合成樹脂製基材１に作用しなくするための層であり、シリカなどの無機物とポリジメチルシロキサンなどのシリコーン樹脂やアクリル樹脂やフッ素樹脂などのバインダー樹脂とを均一に混合させた組成物、或はシリコーン樹脂とアクリル樹脂との共重合樹脂などのように無機物と有機物とからなる組成物で形成してなる無機−有機層、或はシリコーン樹脂などが使用される。そのため、この保護層３は光触媒層４に比べて無機物の量が少なく、伸縮や衝撃や捻りなどが加わってもクラックが生じることはない。この保護層３の厚みは０．０１〜１０μｍに形成することが好ましい。０．０１μｍより薄いと光触媒機能の効果的な遮断ができず、接着層４や合成樹脂製基材１に光触媒作用が及んで劣化させるので好ましくなく、１０μｍより厚くても遮断機能の更なる向上がみられないので材料の無駄使いとなる。好ましい厚みは、０．５〜５μｍである。
【００２４】
これらの接着層２又は保護層３の少なくとも一方には紫外線吸収剤が含有されていて、紫外線を該接着層２或は保護層３で遮断して合成樹脂製基材１が劣化・黄変するのを防止している。保護層３に紫外線吸収剤が含有されている場合は接着層２の劣化をも防ぎ、接着効果を長期に亘り維持させる効果も具備している。紫外線吸収剤としては、ベンゾトリアゾール系、ベンゾフェノン系、トリアジン系、ベンゾエート系のもの、或は光安定剤（ＨＡＬＳ）が用いられる。その中でも、紫外線吸収剤の分子量が３９０以上のものが好ましく用いられる。
【００２５】
具体的には、分子量が３９０以上の紫外線吸収剤としては、２，４−ジ−ｔ−ブチルフェニル−３′，５′−ジ−ｔ−ブチル−４′−ヒドロキシベンゾエート（分子量  ４３８）、１，６−ビス（４−ベンゾール−３−ヒドロキシフェノキシ）−ヘキサン（分子量  約５１０）、１，４−ビス（４−ベンゾール−３−ヒドロキシフェノキシ）−ブタン（分子量  ４８３）、２−（４，６−ジフェニル−１，３，５−トリアジン−２−イル）−５−〔（ヘキシル）オキシ〕フェノール（分子量  ４２５）、２，４−ジ−ｔ−ブチルフェニル−３，５−ジ−ｔ−ブチル−４−ヒドロキシベンゾエート（分子量  ４３９）、メチル３−〔３−（２Ｈ−ベンゾトリアゾール−２−イル）−５−ｔｅｒｔ−ブチル−４−ヒドロキシフェニル〕プロピオネートと分子量が約３００のポリエチレングリコールとの反応生成物（分子量６００）、などのベンゾトリアゾール系、ベンゾフェノン系、トリアジン系、ベンゾエート系の紫外線吸収剤が好ましく用いられる。これらの高分子量の紫外線吸収剤は、その分子量が３９０以上という高分子量があるがゆえに、これが含有されている接着層２或は保護層３からの移行がしにくく当該層内に留まることとなる。
【００２６】
特に、分子量が５００以上の紫外線吸収剤（例えば、メチル３−〔３−（２Ｈ−ベンゾトリアゾール−２−イル）−５−ｔｅｒｔ−ブチル−４−ヒドロキシフェニル〕プロピオネートと分子量が約３００のポリエチレングリコールとの反応生成物など）は、より移行がしにくくなるので好ましい。分子量の上限は特に制限はないが、分子量が余り高いと溶剤に溶けにくいので、１０００００までであることが好ましい。この紫外線吸収剤は接着性樹脂或は保護層用組成物１００重量部に対して０．５〜１０００重量部、好ましくは３〜１００重量部添加含有される。
【００２７】
このように分子量が３９０以上の紫外線吸収剤を用いると、該紫外線吸収剤が光触媒層２に移行することがなく、揮散することもないので、光触媒機能が当初より発揮されるし、耐候性も長期に亘って維持できる。
【００２８】
光触媒層４は、光触媒粒子とシリカ若しくはシリコーン樹脂とが、必要に応じて１重量％以下の分散剤やバインダーとを、均一に分散されて形成された層であって、そこに含有されている光触媒粒子により悪臭を分解したり、抗菌・防黴作用をなしたり、親水性を発揮するなどの光触媒機能を発揮するものである。
【００２９】
前記光触媒粒子は、光触媒機能を発揮できるものであれば特に限定されるものではないが、例えば酸化チタン、酸化亜鉛、酸化錫、ＳｒＴｉＯ３、ＷＯ３などの金属酸化物が用いられる。この中でも、酸化チタン、特にアナターゼ型酸化チタンは、光触媒機能を良好に発揮するし、入手もし易いので最も好ましく用いられる。この光触媒粒子は、光触媒層４の中に５〜５０重量％含有されている。５重量％以下では光触媒機能を発揮させることが困難であるし、一方５０重量％以上であっても光触媒機能がそれ以上向上せず材料の無駄遣いとなる。
【００３０】
前記シリカとしては、シリカ前駆体、水ガラス、などのシリカを主体とした無機材料、或はシリコーン樹脂が単独で或は組み合わせて用いられ、これらは光触媒機能が作用しても劣化することはない。このシリカなどは光触媒層４の中に９５〜５０重量％含有されていて、光触媒粒子と共に光触媒層４を形成するために使用されている。
【００３１】
この光触媒層４の厚みは、５〜３５ｎｍにする必要がある。更に好ましい厚さは１０〜３０ｎｍである。
【００３２】
該光触媒層４は前記の如く光触媒粒子とシリカ若しくはシリコーン樹脂とよりなる無機層であるので、該層内部の残留応力が或る一定以上になると、クラックとなって応力を開放することとなる。この傾向は光触媒層４の厚みが厚くなれば成るほど大きくなる傾向にある。そして、基材１が合成樹脂製であるので、部材Ａに熱が加わると基材１が熱伸縮して光触媒層４もこれに追従しようとするが、無機を主体とする光触媒層４は追従できずに該層４の内部応力が大きくなる。そのため、合成樹脂製部材Ａが屋外などに置かれて太陽光などに当たると、光触媒層４の内部応力が大きくなりすぎてクラックが発生し、外観的には白濁することとなり、実使用できなくなる。特に、透光性合成樹脂製部材では白濁して透明性を損なうので本質的な欠点となる。
【００３３】
この欠点を解決するため、本発明者等は種々検討した結果、光触媒層４の厚みを５〜３５ｎｍにすることで、成膜時の内部応力を少なくし、たとえ基材１が合成樹脂製であってもクラックを発生しないようにしたのである。
【００３４】
しかし、厚みが５〜３５ｎｍと薄いので、厚みが厚い光触媒層に比べて光触媒機能に劣り、ブラックライトブルー（ＢＬＢ）ランプで１ｍＷ／ｃｍ２の紫外線を２４時間照射しても、水との接触角が８０〜５０°を示すにすぎない。そして、７２時間照射すると５０〜５°に低下し親水性を示すが１０°以下とはならない。さらに照射を続けて１６８時間照射することで接触角が１０°以下となる。
【００３５】
一般に、水との接触角が４０°以下の親水性を有すれば防汚性を有すると言われているので、この程度の接触角（親水性）を有すれば、太陽光が良好に当たる屋根材などの屋外で使用する建材用途には十分使用できる。即ち、カーポートなどの屋根材として使用すると太陽光が良好に当たるため、施工直後は十分な親水性がなくても数日後には高度の親水性を発揮し、屋根材に付着した塵などが、降雨時に、高度の親水性となった屋根材表面から洗い流されて、きれいになる機能を有するからである。
【００３６】
光触媒層４の厚みが５ｎｍ以下であると、クラックは発生しないが、光触媒機能を発揮するまでの時間が非常に長くなり屋外の建材用途であっても実用的でなくなる。また、３５ｎｍ以上になるとクラックを生じることとなる。このように、クラックの発生防止と光触媒機能（親水性）とを兼備させた合成樹脂製部材Ａを得るためには、光触媒層４の厚みを５〜３５ｎｍ、好ましくは１０〜３０ｎｍにする必要があるのである。
【００３７】
このような接着層２と保護層３と光触媒層４とを合成樹脂製基材１に接合・一体化する方法は特に限定されないが、例えば次の方法が用いられる。
【００３８】
一つの方法は、光触媒粒子とシリカ若しくはシリコーン樹脂とを、必要に応じて分散剤やバインダー樹脂の少量（１重量％以下）とを、溶剤若しくは水に均一に分散した光触媒層用塗料、接着性樹脂を溶剤に均一に分散した接着層用塗料、シリカなどの無機物と樹脂などの有機物とを溶剤に均一に分散した保護層用塗料をそれぞれ作製する。そして、合成樹脂製基材１の表面に直接接着層用塗料を塗布して接着層２を形成し、その上に保護層用塗料を塗布して保護層３を形成し、その上に光触媒層用塗料を塗布して光触媒層４形成し、図１に示すような４層構造の光触媒機能を有する部材Ａを得る方法が用いられる。
【００３９】
他の方法は、アクリル系樹脂フィルムの片面に保護層用塗料と光触媒層用塗料とを塗布して、該フィルムに保護層３、光触媒層４をこの順で形成したラミネートフィルムを作製する。そして、該ラミネートフィルムのアクリル系樹脂フィルムが合成樹脂製基材１側になるように重ねて加熱加圧してラミネートして接着し、図１に示すような４層構造の光触媒機能を有する合成樹脂製部材Ａを得ることもできる。このラミネートの方法では、アクリル系樹脂フィルムが接着層２の作用をなすため、接着層用塗料を塗布する必要はないが、アクリル系樹脂フィルムの他面に接着層を形成しても良い。
【    ４０】
このラミネートフィルムの他の形態として、ポリエチレンテレフタレートフィルムを使用するときは、該フィルムが接着性を有さないので、その片面に保護層３、光触媒層４を形成し、他面に接着層を形成する必要がある。そして、該接着層が合成樹脂製基材１側となるように重ねて加熱加圧してラミネートして接着し、図１に示すような４層構造の光触媒機能を有する合成樹脂製部材Ａを得ることもできる。
【００４１】
更に他の方法は、ポリエチレンテレフタレートなどの剥離性を有する剥離フィルムの表面に、上記光触媒層用塗料を塗布して光触媒層４を形成し、その上に上記保護層用塗料を塗布して保護層３を形成し、更にその上に接着層用塗料を塗布して接着層２を形成することにより、剥離フィルムに光触媒層４、保護層３、接着層２をこの順で形成した転写フィルムを作製する。そして、作製された転写フィルムの接着層２が合成樹脂製基材１側になるように重ねて加熱加圧し、基材１に接着層２、保護層３、光触媒層４を転写させて、図１に示すような４層構造の光触媒機能を有する合成樹脂製部材Ａを得ることもできる。
【００４２】
このようにして得られた合成樹脂製部材Ａは、光触媒層４に含有される光触媒粒子により悪臭を分解したり、抗菌・坊黴作用をなしたり、親水性を発揮したりする。また、接着層２又は保護層３に紫外線吸収剤を含有させると、その下側の合成樹脂製基材１を保護し変色し難い部材Ａとすることができるし、更に分子量が３９０以上の高分子量紫外線吸収剤が接着層２又は保護層３に含まれる上記の紫外線吸収剤が揮散したり移行したりすることがないので、長期に亘り合成樹脂製基材１の変色を防止することができるし、紫外線が光触媒層２に当たると直ちに光触媒機能が発揮されることとなる。
【００４３】
この合成樹脂製部材Ａをテラスやカーポートの屋根材などの建材の透光性を必要とする用途に使用する場合には、該部材の厚さを１．５〜４．０ｍｍになし、その全光線透過率を２．５ｍｍ厚で１０〜５０％、ヘイズ値を１〜５％にすることが好ましい。この部材Ａは、光触媒層４が５〜３５ｎｍと非常に薄いので、該光触媒層４により透光性が阻害することはない。そのため、全光線透過率が８０％以上の透光性を有するポリカーボネートやアクリル樹脂や晶質或は非晶質ポリエチレンテレフタレートや塩化ビニル樹脂などの合成樹脂に顔料、熱線吸収剤、光反射剤などを添加した組成物を使用することで、全光線透過率を１０〜５０％、ヘイズ値を１〜５％とした部材Ａとすることができる。
【００４４】
このような全光線透過率が好ましいのは、透光性部材を屋根材として使用すると、夏場に屋根材下方の空間が暑くなり過ぎるという問題を解決するために、明るさを犠牲にして全光線透過率を低くしているのであるが、これに塵が付着すると全光線透過率が低くなり過ぎて暗くなるという問題を発生する。本発明の合成樹脂製部材１であると、光触媒層の親水性のために付着した塵を流し落とすので、全光線透過率を１０〜５０％、好ましくは１５〜３０％としても、明るさを維持できるのである。
【００４５】
なお、顔料等を添加せずに無色透明とすれば全光線透過率が８０％以上でヘイズ値が１〜５％の透光性部材を得ることができるし、表面を凹凸にしてマット面にすれば全光線透過率が８０％以上でヘイズ値が１０〜３０％の透光性部材とすることもでき、用途に応じて全光線透過率とヘイズ値を適宜選択することが好ましい。
【００４６】
図２は本発明の他の実施形態を示す断面図である。
【００４７】
この実施形態の光触媒機能を有する合成樹脂製部材Ｂは、合成樹脂製基材１の片側に紫外線吸収剤を含有する合成樹脂よりなる耐候層５を形成し、該耐候層５の上に接着層２と保護層３と光触媒層４とを形成してなる板状の部材であり、光触媒層４の厚みを５〜３５ｎｍに形成してある。
【００４８】
耐候層５としては、ベンゾトリアゾール系、ベンゾフェノン系、トリアジン系、ベンゾエート系、或は光安定剤（ＨＡＬＳ）などの公知の紫外線吸収剤が好ましく、前記分子量が３９０以上の紫外線吸収剤が２〜１０重量％均一に分散して含有されている。そして、その厚みを１〜８０μｍにすることで、その下の基材１の変色、劣化を防止している。
【００４９】
合成樹脂製部材Ｂは、このような耐候層５が形成されているので、接着層２或は保護層３には紫外線吸収剤を必ずしも含有させる必要性はない。
【００５０】
合成樹脂製基材１、接着層２、保護層３、光触媒層４は前記実施形態と同じであるので、説明を省略する。また、該部材Ｂを形成するためのラミネートフィルム、転写フィルムも前記実施形態と同じものが使用されるので、説明を省略する。
【００５１】
この合成樹脂製部材Ｂを得るには、紫外線吸収剤を含有しないか或は僅かに含有する合成樹脂と、紫外線吸収剤を２〜１０重量％含有する耐候性層用の合成樹脂とを、２層共押出し用金型を通して共押出しし、片面に耐候層５を有する合成樹脂製基材１を共押出し成形する。そして、この基材１の耐候層５に前記実施形態と同様に、各塗料を直接塗布したり、ラミネートフィルムをラミネートしたり、転写フィルムを転写したりして、基材１の耐候層５の上に接着層２、保護層３、厚さ５〜３５ｎｍの光触媒層４を形成することで合成樹脂製部材Ｂを得ることができる。
【００５２】
上記各実施形態において、合成樹脂製部材Ａの形状は板状であるが、波板形状、折半形状などの他の異形形状であってもよく、形状は特に限定されない。
【００５３】
以下、実施例に基づいて具体的に説明する。
【００５４】
（実施例１〜４）
光触媒酸化チタンの微粉末とシリカとを含む市販の光触媒層用塗料を、ポリエチレンテレフタレートフィルムの片面に、厚さ（ドライ）が５ｎｍ、１０ｎｍ、２０ｎｍ、３０ｎｍとなるように塗布し、１００℃の雰囲気中で３０分間、乾燥・固化させて光触媒層を形成した。そして、この各光触媒層の上に、ポリジメチルシロキサンとアクリル樹脂とを均一に混合して調整した保護層用塗料を１μｍの厚さに塗布し、１００℃の雰囲気中で３０分間、乾燥・固化させて保護層を形成した。さらに、この各保護層の上に、アクリル系接着剤（コニシ（株）製のＶＰ２０００）、並びにこの接着剤１００重量部に対して分子量が６００である紫外線吸収剤ＴＩＮＵＶＩＮ２１３（チバ・スペシャリティー・ケミカル（株）製）を５重量％均一に混合した接着層用塗料を３μｍに塗布し、１００℃の雰囲気中に３０分間、乾燥・固化させて接着層を形成することにより、転写フィルムを作製した。
【００５５】
厚さ２．５ｍｍの透明ポリカーボネート樹脂基材（タキロン（株）製）の上側表面に、上記転写フィルムの接着層がポリカーボネート樹脂基材側となるように重ね合わせて、温度２７０℃、圧力２ＭＰａの条件で熱圧着し、転写フィルムの接着層、保護層、光触媒層をポリカーボネート樹脂基材の表面に転写後、ポリエチレンテレフタレートフィルムを剥離し、板状の透光性の光触媒層付きポリカーボネート樹脂プレートを作製した。これを実施例１〜４とする。
【００５６】
［接触角の測定］
この実施例１〜４の光触媒層に、ブラックライトブルー（ＢＬＢ）ランプにて１ｍＷ／ｃｍ２の紫外線を２４時間、４８時間、７２時間、９６時間、１２０、１６８時間照射して各試験片を作製した。ＢＬＢランプの照射前と照射後の各試験片に、マイクロシリンジを用いてイオン交換水２０ｍｌを滴下し、各試験片表面の水滴を画像処理接触角度計（協和界面科学（株）製、ＣＡ−Ａ）を用いて、各試験片の接触角を３点法で測定した。その結果を表１に併記する。
【００５７】
［クラックの有無の観察］
上記実施例１〜４の光触媒層に、ＢＬＢランプにて１ｍＷ／ｃｍ２の紫外線を２４時間照射した後に、これを１００℃のギヤーオーブンに１時間入れて加熱した。冷却した実施例１〜４の光触媒層の表面を目視し、クラックの有無を観察した。その結果を表１に記載する。さらに、実施例３については、加熱冷却した後の光触媒層を株式会社キーエンス製デジタルＨＦマイクロスコープＶＨ−８０００にて１０００倍に拡大し、その表面状態を観察した。その結果を図３として添付する。
【００５８】
［耐候性の測定］
上記各実施例の光触媒層に、サンシャインウェザオメータ（アトラス社製ＣＸＷ型）を用いて、ＪＩＳ  Ｋ７３５０−４に準拠した方法で２５００時間曝露を行なった。この曝露前後にＪＩＳ  Ｋ７１０５に準拠した方法で全光線透過率、ヘイズ値及び黄変度の測定を行なった。その結果を表１に併記する。
【００５９】
（実施例５）
実施例３の接着層に用いた紫外線吸収剤に代えて、分子量が４２５である紫外線吸収剤ＴＩＮＵＶＩＮ  １５７７ＦＦ（チバ・スペシャリティー・ケミカル（株）製）を５重量％均一に混合した以外は、実施例３と同様にして実施例５を得た。この実施例５の接触角、クラックの有無、耐候性の測定を実施例３と同様にして測定した。その結果を表１に併記する。
【００６０】
（比較例１〜３）
光触媒層の厚みを２ｎｍ、４０ｎｍ、５０ｎｍに変化させた以外は実施例１〜４と同様にして、比較例１、２、３を得た。この各比較例の接触角、クラックの有無、耐候性の測定を実施例１〜４と同様にして測定した。その結果を表１に併記する。また、比較例２については、実施例３と同様にして、株式会社キーエンス製デジタルＨＦマイクロスコープＶＨ−８０００により光触媒層の表面状態を観察した。その結果を図４として添付する。
【００６１】
【表１】
2005014350.tif 000003
【００６２】
この表１より、光触媒層の厚みが５ｎｍ、１０ｎｍ、２０ｎｍ、３０ｎｍである実施例１〜５及び厚みが２ｎｍである比較例１は、紫外線照射後に１００℃のギヤーオーブンに入れて加熱したにも拘わらずクラックが発生しないことがわかった。しかし、光触媒層の厚みが４０ｎｍ、５０ｎｍである比較例２、３はクラックが発生した。この結果から、光触媒層の厚みを薄くすればクラックの発生を防止できることがわかった。そして、その厚みは３５ｎｍ程度以下の薄い層であることがわかる。
【００６３】
また、光触媒層にＢＬＢランプで紫外線を照射後の水との接触角は、光触媒層の厚みが５ｎｍ以上である実施例１〜５において、２４時間後には５６〜７６°と照射前より若干接触角が低下し、７２時間後には７〜４７°と照射前よりかなり接触角が低下し親水性を発揮していて、さらに１６８時間後では全て１０°以下となり、高度の親水性を有していることがわかった。しかし、厚みが２ｎｍの比較例１は１６８時間でも４６°の接触角しか示さず、十分な親水性を有していなかった。厚みが５ｎｍ以上の光触媒層の中でも、厚さが４０ｎｍである比較例２及び５０ｎｍである比較例３は２４時間で１０°以下（７°）となり、厚さ３０ｎｍの実施例４では４８時間で１０°以下（９°）となり、厚さ１０ｎｍの実施例２では１２０時間で１０°以下（８°）となっており、厚みが厚いほど光触媒機能が良好で、薄くなるに従って劣ることがわかった。そして、厚さが５ｎｍの実施例１は７２時間では４７°と高度の親水性を示していないが、１６８時間では１０°以下（８°）となって高度の親水性を示し、屋根材などの建材用途には十分使用可能なことがわかった。これらの結果より、建材用途に必要な親水性を有する光触媒層の厚さは３ｎｍ程度以上であることがわかる。そして、５ｎｍであれば十分光触媒機能を有する。
【００６４】
さらに、光触媒層の厚みが共に２０ｎｍである実施例３と実施例５とを比較すると、共にクラックは発生しておらず、１６８時間照射後には１０°以下の親水性（接触角）も有している。しかし、例えばＢＬＢランプを照射した７２時間後の接触角は、実施例３では１８°を有し、実施例５では３３°を有していて、各照射後の接触角に差異があった。実施例３と実施例５との差異は紫外線吸収剤の分子量の相違であり、実施例３に用いた分子量６００の紫外線吸収剤が分子量４２５のものより優れた水接触角を発揮することがわかる。
【００６５】
また、全光線透過率と黄変度は、いずれの実施例、比較例においても大きな差異はなく、光触媒層の厚み、紫外線吸収剤の種類に依存しないことがわかる。しかし、ヘイズ値はサイクル実施前で差異がないものの、実施後においては大きな差異を有していて、実施例４、３、２、１と光触媒層の厚みが薄くなるほどヘイズ値が大きくなっている。これは、光触媒層の厚みが薄くなる程親水性に劣るので洗浄作用が発揮されずに水垢等が付着したためと思われる。また、比較例２、３のヘイズ値が高いのは、光触媒層にクラックが発生しているため光が散乱してヘイズ値を高くしているのである。
【００６６】
【発明の効果】
以上の説明から明らかなように、本発明の合成樹脂製部材は、合成樹脂製基材の表面に厚みが５〜３５ｎｍである光触媒層を有するので、光触媒層に含有されている光触媒粒子により親水性などの光触媒機能を発揮する。また、該光触媒層の厚みが５〜３５ｎｍと薄いので、該部材が太陽光などに晒されて熱されても、光触媒層にクラックを生じることがなくて白濁することもなく、しかも、光触媒機能を長期に亘り保持することができる。特に、基材が透明性基材であると、透明性を長期に亘り保持することができる。
【００６７】
このような合成樹脂製部材は、基材に接着層と保護層を介して光触媒層を形成し、この接着層又は保護層に分子量が３９０以上の紫外線吸収剤を含有させると、該紫外線吸収剤が接着層又は保護層から移行して光触媒層にまで達することが極めて少なく、光触媒機能を当初から発揮させることができる。
【００６８】
また、合成樹脂製基材が熱線吸収性を有する基材であると、合成樹脂製部材を屋根材として使用した場合に、部材表面の光触媒層のためにごみなどが付着せず、長期に亘り太陽光を透過させて明るさを維持できるし、熱線吸収性基材で熱線を吸収して、その下方の空間をそれ程暑くすることがない。
【００６９】
また、合成樹脂製基材が熱線反射性を有する基材であると、光触媒層を透過した光が基材で反射して再度光触媒層を透過するので、光触媒層に当たる光が２倍となり、曇天の場合であっても光触媒機能が十分に発揮される。
【図面の簡単な説明】
【図１】本発明の一実施形態を示す断面図である。
【図２】本発明の他の実施形態を示す断面図である。
【図３】実施例３におけるＢＬＢ照射後の光触媒層の表面状態を示すデジタルマイクロスコープの写真である。
【図４】比較例２におけるＢＬＢ照射後の光触媒層の表面状態を示すデジタルマイクロスコープの写真である。
【符号の説明】
Ａ、Ｂ  光触媒機能を有する合成樹脂製部材
１  合成樹脂製基材
２  接着層
３  保護層
４  光触媒層
５  耐候層
【図１】
2005014350.tif 000004
【図２】
2005014350.tif 000005
【図３】
2005014350.tif 000006
【図４】
2005014350.tif 000007